(57)【要約】  １実施形態で、部分であって、この部分の少なくとも一部が、ベース層であって、このベース層がケイ化物形成性金属元素を含有する第１の組成を有している、前記ベース層；及びケイ化物コーティング層であって、このケイ化物コーティング層が６００℃以上の第１の温度及び十分に低い圧力で、十分な量の前記ケイ化物形成性金属元素を有している前記ベース層を十分な量のシリコン元素を有している十分な量のシリコン源ガスに曝す工程であって、このシリコン源ガスが１０００℃以下の第２の温度で分解して十分な量のシリコン元素を生成することができる、前記曝す工程；前記十分な量のケイ化物形成性金属元素とこの十分な量のシリコン元素を反応させて、ケイ化物コーティング層を形成させる工程；によって形成されたものである、前記ケイ化物コーティング層；を包含している部分を包含する反応器が提供される。【選択図】図１
2012523963.tif 000002
【特許請求の範囲】
【請求項１】
第１の部分であって、この第１の部分の少なくとも一部が、以下：
ｉ）少なくとも１つのベース層であって、この少なくとも１つのベース層が少なくとも１種のケイ化物形成性金属元素を含有する第１の組成を有している、前記少なくとも１つのベース層；及び
ｉｉ）少なくとも１つのケイ化物コーティング層であって、この少なくとも１つのケイ化物コーティング層が、以下：
１）６００℃以上の第１の温度及び十分に低い圧力で、十分な量の前記少なくとも１種のケイ化物形成性金属元素を有している前記少なくとも１つのベース層を、十分な量のシリコン元素を有している十分な量の少なくとも１種のシリコン源ガスに曝す工程であって、この少なくとも１種のシリコン源ガスが１０００℃以下の第２の温度で分解して十分な量のシリコン元素を生成することができる、前記工程；
２）前記十分な量の少なくとも１種のケイ化物形成性金属元素とこの十分な量のシリコン元素とを反応させる工程；及び
３）少なくとも１つのケイ化物コーティング層を形成させる工程；
によって形成されるものである、前記少なくとも１つのケイ化物コーティング層；
を含んでいる、前記第１の部分；
を含んでいる、反応器。
【請求項２】
反応器が、さらに、以下：
第２の部分であって、この第２の部分が第２の組成で構成され、第１の組成及び第２の組成が異なるものである、前記第２の部分；及び
不活性材料であって、この不活性材料が反応器の第２の部分を占めている、前記不活性材料；
を含んでいる、請求項１に記載の反応器。
【請求項３】
第２の部分が、以下：
ｉ）第１の端部及び第２の端部を有している頂部であって、この頂部の第２の端部が第１のリップを有し、第１の端部が反応器の第１の部分の一部に取り付けられている、前記頂部；
ｉｉ）第１の端部及び第２の端部を有している底部であって、この底部の第２の端部が反応器の底を形成しており、第２の部分の第１の端部が第２のリップを有している、前記底部；
を含んでおり；そして
第１のリップ及び第２のリップが、互いに確実に結合するように十分に設計されている；
請求項２に記載の反応器。
【請求項４】
反応器が、さらにライナーを含んでおり、このライナーが不活性材料から頂部部分に延びている、請求項３に記載の反応器。
【請求項５】
不活性材料と反応器との間に、ガスの導入を可能にするための空間がある、請求項２に記載の反応器。
【請求項６】
ガスが、水素である、請求項５に記載の反応器。
【請求項７】
ライナーと反応器との間に、ガスの導入を可能にするための空間がある、請求項４に記載の反応器。
【請求項８】
ガスが、水素である、請求項７に記載の反応器。
【請求項９】
不活性材料が、酸化ジルコニウム、窒化ケイ素、炭化ケイ素、酸化ケイ素、及び酸化アルミニウムからなる群から選択される、請求項２に記載の反応器。
【請求項１０】
少なくとも１つのベース層の少なくとも１つの第１の部分が、少なくとも１つのケイ化物コーティングの少なくとも１つの部分を形成するように十分に設計されており、少なくとも１つのベース層の少なくとも１つの第２の部分が、少なくとも１つのケイ化物コーティングの少なくとも１つの第２の部分を形成するように十分に設計されている、請求項１に記載の反応器。
【請求項１１】
少なくとも１つのケイ化物コーティングが、３００℃以上の温度における相当量の化学腐食に耐えられるように十分に設計されている、請求項１に記載の反応器。
【請求項１２】
少なくとも１つのベース層が、セラミック材料を含んでいる、請求項１に記載の反応器。
【請求項１３】
少なくとも１つのベース層が、ガラスセラミック材料を含んでいる、請求項１に記載の反応器。
【請求項１４】
少なくとも１つのベース層が、アルミニウム（Ａｌ）、炭素（Ｃ）、カルシウム（Ｃａ）、コバルト（Ｃｏ）、クロム（Ｃｒ）、銅（Ｃｕ）、鉄（Ｆｅ）、モリブデン（Ｍｏ）、ケイ素（Ｓｉ）、ニオブ（Ｎｂ）、ニッケル（Ｎｉ）、白金（Ｐｔ）、チタン（Ｔｉ）、及びタングステン（Ｗ）からなる群から選択される少なくとも１種の金属を含んでいる、請求項１に記載の反応器。
【請求項１５】
少なくとも１つのケイ化物コーティングの組成が、少なくとも１つのベース層が少なくとも１種のシリコン源ガスに曝される温度に依存する、請求項１に記載の反応器。
【請求項１６】
少なくとも１種のシリコン源ガスが、ＨｘＳｉｙＣｌｚ（式中、ｘ、ｙ及びｚは、０〜６である）で表される少なくとも１種を含んでいる、請求項１に記載の反応器。
【請求項１７】
少なくとも１種のシリコン源ガスが、少なくともＴＣＳを含んでいる、請求項１５に記載の反応器。
【請求項１８】
以下：
ａ）頂部部分であって、この頂部部分の少なくとも一部が、以下：
ｉ）少なくとも１つのベース層であって、この少なくとも１つのベース層が、少なくとも１種のケイ化物形成性金属元素を含有している、前記少なくとも１つのベース層；
ｉｉ）少なくとも１つのケイ化物コーティング層であって、この少なくとも１つのケイ化物コーティング層が、以下の第１の工程：
１）６００℃以上の第１の温度及び十分に低い圧力で、十分な量の少なくとも１種のケイ化物形成性金属元素を有している少なくとも１つのベース層を、十分な量のシリコン元素を有している十分な量の少なくとも１種のシリコン源ガスに曝す工程であって、この少なくとも１種のシリコン源ガスが、１０００℃以下の第２の温度で分解して十分な量のシリコン元素を生成することができる、前記工程；
２）十分な量の少なくとも１種のケイ化物形成性金属元素と十分な量のシリコン元素とを反応させる工程；及び
３）少なくとも１つのケイ化物コーティング層を形成させる工程；
によって形成されるものである、前記少なくとも１つのケイ化物コーティング層；
ｉｉｉ）少なくとも１つのブロッキング層；
を含んでいる、前記頂部部分；
ｂ）底部部分であって、この底部部分が第２の組成で構成されている、前記底部部分；
を含んでおり；
ｃ）第１の組成及び第２の組成が、異なっており；そして
ｄ）不活性材料であって、この不活性材料が反応器の底部部分を占めている、前記不活性材料；
を含んでいる；
反応器。
【請求項１９】
少なくとも１つのブロッキング層が、以下の第２の工程：
ｉ）少なくとも１つのケイ化物コーティング層を、十分な量の少なくとも１つの富酸素ガスに曝す工程、
ｉｉ）十分な量の酸素とケイ化物コーティング層中の十分な量の少なくとも１種の金属元素とを反応させる工程、及び
ｉｉｉ）少なくとも１つのブロッキング層を形成させる工程、
によって形成される、請求項１６に記載の表面。
【請求項２０】
底部部分が、以下：
ｉ）第１の端部及び第２の端部を有している頂部であって、この頂部の第２の端部が第１のリップを有し、第１の端部が反応器の頂部部分の一部に取り付けられている、前記頂部；
ｉｉ）第１の端部及び第２の端部を有している底部であって、この底部の第２の端部が反応器の底を形成しており、この底部の第１の端部が第２のリップを有している、前記底部；
を含んでおり；そして
第１のリップ及び第２のリップが、互いに確実に結合するように十分に設計されている；
請求項１６に記載の反応器。
【請求項２１】
少なくとも１つのブロッキング層が、Ａｌ２Ｏ３、ＳｉＯ２、Ｓｉ３Ｎ４、及びＳｉＣからなる群から選択される材料を含んでいる、請求項１６に記載の表面。
【発明の詳細な説明】
【技術分野】
【０００１】
本発明は、ケイ化物がコーティングされた金属表面を有する反応器に関する。
【背景技術】
【０００２】
本発明は、ケイ化物保護コーティングを形成し得る、ある種の表面の形成及びその使用に関するものであって、そのような保護コーティングを有しない表面が、ややもすると、その用途に伴う条件、環境、及び／又は反応に対しては弱いものであり得るそのような用途にこのコートされた表面が用いられることを可能にするものである。
【０００３】
例えば、ある種の化学反応は、２００℃以上の温度、大気圧よりかなり上の圧力、及び各種の腐食作用物質が存在し得る環境で起こる。そのような環境は、化学反応が起こっている格納容器構造物の表面を効率よく浸食し得るものである。例えば、そのような環境は、そのような格納容器構造物の寿命を著しく短くし得るものである。加えて、これらの環境は、化学反応自体の条件及び効率にも負に影響し得る。
【発明の概要】
【発明が解決しようとする課題】
【０００４】
さらに、本発明は、ケイ化物コーティングを形成し得る材料からできている反応器の少なくとも一部を有しているマルチ部分型（multi-sectional）反応器に関する。さらに、本発明は、異なる組成を有する各材料からできている反応器の少なくとも２つの部分を有しているマルチ部分型反応器に関する。さらに、本発明は、内部不活性フィラー及び／又は構造物を包含しているマルチ部分型反応器に関する。
【課題を解決するための手段】
【０００５】
１つの実施形態では、本発明に従って作られた、反応器は、以下：第１の部分であって、この第１の部分の少なくとも一部がｉ）少なくとも１つのベース層であって、この少なくとも１つのベース層が少なくとも１種のケイ化物形成性金属元素を含有する第１の組成を有している、前記少なくとも１つのベース層；及びｉｉ）少なくとも１つのケイ化物コーティング層であって、この少なくとも１つのケイ化物コーティング層が１）６００℃以上の第１の温度及び十分に低い圧力で、十分な量の前記少なくとも１種のケイ化物形成性金属元素を有している前記少なくとも１つのベース層を十分な量のシリコン（ケイ素）元素を有している十分な量の少なくとも１種のシリコン源ガスに曝す工程であって、この少なくとも１種のシリコン源ガスが１０００℃以下の第２の温度で分解して十分な量のシリコン元素を生成することができる、前記曝す工程；２）十分な量の前記少なくとも１種のケイ化物形成性金属元素と十分な量のシリコン元素を反応させる工程；及び３）少なくとも１つのケイ化物コーティング層を形成させる工程；によって形成されたものである、前記少なくとも１つのケイ化物コーティング層；を包含する、前記第１の部分；を包含している。
【０００６】
１つの実施形態では、この反応器は、さらに、第２の部分であって、この第２の部分が第２の組成で構成されていて、第１の組成及び第２の組成が異なったものである、前記第２の部分；及び不活性材料であって、この不活性材料が反応器の第２の部分を占めている、前記不活性材料；を包含している。
【０００７】
１つの実施形態では、第２の部分は、さらに、ｉ）第１の端部及び第２の端部を有している頂部であって、この頂部の第２の端部が第１のリップを有しており、第１の端部が反応器の第１の部分の一部に取り付けられている、前記第１の端部及び第２の端部を有している頂部；ｉｉ）第１の端部及び第２の端部を有している底部であって、この底部の第２の端部が反応器の底部を形成しており、この底部の第１の端部が第２のリップを有している、前記第１の端部及び第２の端部を有している底部；を包含していて；第１のリップ及び第２のリップが、互いに確実に結合するように十分に設計されている。
【０００８】
１実施形態では、この反応器は、さらに、ライナーであって、このライナーが不活性材料から第１の部分に延びている、前記ライナーを包含している。
【０００９】
１実施形態では、不活性材料と反応器の間にはガスの導入を可能にするための空間が存在している。１実施形態では、ライナーと反応器の間にはガスの導入を可能にするための空間が存在している。１実施形態では、このガスは、水素である。
【００１０】
１実施形態では、不活性材料は、酸化ジルコニウム、窒化ケイ素、炭化ケイ素、酸化ケイ素、及び酸化アルミニウムからなる群から選択される。
【００１１】
１実施形態では、前記少なくとも１つのベース層の少なくとも１つの第１の部分は前記少なくとも１つのケイ化物コーティングの少なくとも１つの第１の部分を形成するように十分に設計されており、前記少なくとも１つのベース層の少なくとも１つの第２の部分は前記少なくとも１つのケイ化物コーティングの少なくとも１つの第２の部分を形成するように十分に設計されている。
【００１２】
１実施形態では、前記少なくとも１つのケイ化物コーティングは、３００℃以上の温度での相当量の化学腐食に耐えられるように十分に設計されている。
【００１３】
１実施形態では、前記少なくとも１つのベース層は、セラミック材料を含んでいる。
【００１４】
１実施形態では、前記少なくとも１つのベース層は、ガラスセラミック材料を含んでいる。
【００１５】
１実施形態では、前記少なくとも１つのベース層は、アルミニウム（Ａｌ）、炭素（Ｃ）、カルシウム（Ｃａ）、コバルト（Ｃｏ）、クロム（Ｃｒ）、銅（Ｃｕ）、鉄（Ｆｅ）、モリブデン（Ｍｏ）、ケイ素（Ｓｉ）、ニオブ（Ｎｂ）、ニッケル（Ｎｉ）、白金（Ｐｔ）、チタン（Ｔｉ）、及びタングステン（Ｗ）からなる群から選択される少なくとも１種の金属を含んでいる。
【００１６】
１実施形態では、前記少なくとも１つのケイ化物コーティングの組成は、前記少なくとも１つのベース層が前記少なくとも１種のシリコン源ガスに曝される温度に依存する。
【００１７】
１実施形態では、前記少なくとも１種のシリコン源ガスは、各ＨｘＳｉｙＣｌｚ（式中、ｘ、ｙ、及びｚは、０〜６である）のうちの少なくとも１つを包含している。
【００１８】
１実施形態では、本発明に従って作られる、反応器は、ａ）第１の部分であって、この第１の部分の少なくとも一部が以下：ｉ）少なくとも１つのベース層であって、この少なくとも１つのベース層が少なくとも１種のケイ化物形成性金属元素を含有している、前記少なくとも１つのベース層；ｉｉ）少なくとも１つのケイ化物コーティング層であって、この少なくとも１つのケイ化物コーティング層が１）６００℃以上の第１の温度及び十分に低い圧力で、十分な量の前記少なくとも１種のケイ化物形成性金属元素を有している前記少なくとも１つのベース層を十分な量のシリコン元素を有している十分な量の少なくとも１種のシリコン源ガスに曝す第１の工程であって、この少なくとも１種のシリコン源ガスが１０００℃以下の第２の温度で分解して十分な量のシリコン元素を生成することができる、前記曝す第１の工程；十分な量の前記少なくとも１種のケイ化物形成性金属元素と十分な量のシリコン元素を反応させる工程；及び前記少なくとも１つのケイ化物コーティング層を形成させる工程；によって形成されたものである、前記少なくとも１つのケイ化物コーティング層；及びｉｉｉ）少なくとも１つのブロッキング層；を含んでいる、前記第１の部分；を含んでいる。
【００１９】
１実施形態では、前記少なくとも１つのブロッキング層は、ｉ）前記少なくとも１つのケイ化物コーティング層を十分な量の少なくとも１つの富酸素ガスに曝し、ｉｉ）十分な量の酸素と十分な量のそのケイ化物コーティング層中の少なくとも１種の金属元素を反応させ、及びｉｉｉ）前記少なくとも１つのブロッキング層を形成させる、第２の工程によって形成されたものである。
【００２０】
１実施形態では、前記少なくとも１つのブロッキング層は、Ａｌ２Ｏ３、ＳｉＯ２、Ｓｉ３Ｎ４、及びＳｉＣからなる群から選択される材料を含んでいる。
【００２１】
本発明を添付の図面を言及しながらさらに説明するが、その数個ある図面全体を通して、同じような構造物は、同じような数字で言及される。これらの図面は必ずしも縮尺どおりに示されていないが、それよりむしろ、力点は、全体的には、本発明の原理を説明することに置かれている。
【図面の簡単な説明】
【００２２】
【図１】本発明で用いられ、また説明もされているポリシリコンプラントの例を模式的に説明している図である。
【図２】本発明の実施形態を示している図である。
【図３】本発明の実施形態を形成するのに利用されるスキーマを示している図である。
【図４】本発明の実施形態を示している図である。
【図５】本発明の実施形態を示している図である。
【図６】さまざまに変わる実験条件下で試験されるアロイサンプルの相対的な腐食を評価するための実施例１に説明されている試験装置の実施形態を示している図である。
【図７】さまざまに変わる金属アロイ、ＳＴＣ、及びＴＣＳガスを（シリコン源ガスとして）利用する耐腐食性プロトコルランの実施形態の結果を示している図である。
【図８】さまざまに変わる金属アロイ、ＳＴＣ、及びＴＣＳガスを（シリコン源ガスとして）利用する耐腐食性プロトコルランの実施形態の結果を示している図である。
【図９】酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。
【図１０Ａ】酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。
【図１０Ｂ】酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。
【図１１Ａ】（洗浄前）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１１Ｂ】（洗浄前）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１１Ｃ】（洗浄前）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１１Ｄ】（洗浄前）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１１Ｅ】（洗浄前）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１１Ｆ】（洗浄前）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１２Ａ】（洗浄後）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１２Ｂ】（洗浄後）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１２Ｃ】（洗浄後）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１２Ｄ】（洗浄後）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１２Ｅ】（洗浄後）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１２Ｆ】（洗浄後）酸素の存在下及び／又は不存在下に、さまざまに変わる金属アロイ、ＳＴＣ、及びＴＣＳガスを（シリコン源ガスとして）利用する耐腐食性プロトコルランの実施形態の結果を示している図である。特には、図７の、６００℃の反応器温度でＴＣＳに曝し、その後８５０℃の反応器温度で１４．５時間ＳＴＣに曝した後のアロイの物理的外観を示している図である。
【図１３】反応器内でさまざまに変わる温度でＴＣＳ及び／又はＳＴＣの存在及び不存在にさまざまなアロイを曝した後のそのアロイのＳＥＭ解析の実施形態をまとめたものである。
【図１４】本発明の実施形態に従った表面の一片を示している。
【図１５】本発明の実施形態に従って構成された反応器の一部を示している。
【図１６】本発明の実施形態に従って構成された反応器の一部を示している。
【図１７】本発明の実施形態に従って構成された反応器の一部を示している。
【発明を実施するための形態】
【００２３】
上記で明らかにされた図面は本発明で開示された実施形態を開示するものであるが、考察のところに注記されているように、他の実施形態も想到される。この開示は、代表的なものにより、説明のための実施形態を提供するものであるが、それらに限定されるものではない。当業者なら、開示された本発明の原理の範囲及び思想の内に入る多くの他の改変及び実施形態を考案し得る。
【００２４】
（発明の詳細な説明）
本明細書でさらに考察される、ポリシリコンの製造プロセスへの本発明の適用の例は、単に説明の目的のために提供されるものであるので、本明細書で考察される同じ又は似たような原理及び／又は条件をベースにして本発明が容易に適用され得る、ポリシリコンの製造に関係していない他の適用に関しての限界を設けているものと取るべきでない。
【００２５】
さらに、シリコン精製プロセスに適用される本発明のさまざまな実施形態に関連して提供される実施例のそれぞれは、説明に役立つものであることが意図されており、同時に、限定に役立つことが意図されているものではない。さらに、図は必ずしも縮尺どおりではなく、一部のものは特定の要素の詳細を示すために誇張されたものであり得る。加えて、測定値、仕様及び図に示されている同類のものはいずれも説明に役立つことが意図されているものであって、限定に役立つことが意図されているものではない。したがって、本明細書に開示されている具体的な構造及び機能の詳細は、限定しているものと取るべきでなく、単に本発明をさまざまに用いることを当業者に教示するための代表的な基本原理として取るべきである。
【００２６】
きわめて純粋な多結晶シリコン（ポリシリコン）は、電子部品や太陽電池を製作するための出発原料である。ポリシリコンは、シリコン源ガスの熱分解つまりシリコン源ガスの（水素による）還元により得られる。
【００２７】
粒状ポリシリコンを製造／濃縮／蒸留するためのプロセスに本発明を適用する例を説明する目的のために、以下の用語を定義する。
【００２８】
「シラン」は、シリコン−水素結合を有する任意のガスを意味する。例としては、限定するものではないが、ＳｉＨ４；ＳｉＨ２Ｃｌ２；ＳｉＨＣｌ３が挙げられる。
【００２９】
「ケイ化物」は、より電気陽性元素と連結したシリコンを有している化合物を意味し；１実施例では、少なくともシリコン原子及び金属原子を含んでいる化合物であり；限定するものではないが、Ｎｉ２Ｓｉ；ＮｉＳｉ；ＣｒＳｉ２；ＦｅＳｉ２が挙げられる。
【００３０】
「シリコン源ガス」は、ポリシリコンを製造するためのプロセスで利用される任意のシリコン含有ガスを意味し；１つの実施形態では、電気的陽性材料及び／又は金属と反応してケイ化物を生成することができる任意のシリコン源ガスである。１実施形態では、適するシリコン源ガスとしては、限定するものではないが、少なくとも１つのＨｘＳｉｙＣｌｚ（式中、ｘ、ｙ、及びｚは、０〜６である）が挙げられる。
【００３１】
「ＳＴＣ」は、四塩化シリコン（ＳｉＣｌ４）を意味する。
【００３２】
「ＴＣＳ」は、トリクロロシラン（ＳｉＨＣｌ３）を意味する。
【００３３】
化学蒸着（ＣＶＤ）は、高純度固体材料を製造するのに用いられる化学プロセスである。典型的なＣＶＤ法では、基材が１つ又はそれ以上の揮発性前駆体に曝され、これがその基材表面で反応及び／又は分解して所望の蒸着物を生成する。多くの場合、揮発性副生成物も生成されるが、これはその反応チャンバーの中を通るガス流れによって除去される。トリクロロシラン（ＳｉＨＣｌ３）を水素で還元するプロセスは、シーメンス法として知られるＣＶＤ法である。このシーメンス法の化学反応は、以下：
ＳｉＨＣｌ３（ｇ）＋Ｈ２→Ｓｉ（ｓ）＋３ＨＣｌ（ｇ）（「ｇ」は気体を表し；「ｓ」は固体を表す）
のとおりである。
【００３４】
シーメンス法では、元素状シリコンの化学蒸着は、シリコンロッド（いわゆる細ロッド）に行われる。このロッドは電流により金属ベルジャー下で１０００℃超に加熱され、そのあと水素及びシリコン源ガス（例えばトリクロロシラン（ＴＣＳ））からなるガス混合物に曝される。細ロッドが一定の径に成長するや否や、プロセスは中断されなければならない、すなわち連続操作ではなくバッチ操作のみが可能である。
【００３５】
本発明のいくつかの実施形態は、シリコン源ガスを熱分解する連続ＣＶＤプロセスの工程中にある流動床反応器で高純度多結晶シリコンを粒体として（本明細書以下では「シリコン粒体」と呼ぶ）得るのに利用される。流動床反応器は、多くの場合、ガス状又は蒸気状化合物に固体表面が広範囲に及んで曝されなければならない場合に利用される。粒体の流動床は、他のＣＶＤプロセスの方法で可能であるよりもずっと大きいシリコン表面の面積をその反応ガスに曝す。ポリシリコン粒子を含んでいる流動床を一面に覆うのには、ＨＳｉＣｌ３、あるいはＳｉＣｌ４のようなシリコン源ガスが利用される。この粒子は結果として、サイズが成長して粒状ポリシリコンを生成する。
【００３６】
本明細書では本発明の実施形態の詳細が開示されるが、開示される実施形態は、さまざまな形態に具現化され得る本発明を単に説明するためのものであることは理解されるべきである。例えば、シリコン蒸着のプロセスに適用されるための本発明のさまざまな実施形態の開示は本発明の原理ならびにいくつかの具体的な適用の単なる説明として役立つものであるが、本発明は、ポリシリコンプロセスの少なくとも１つの特性に似ている特性（例えば、熱安定性、反応不活性、耐腐食性、他）の少なくともいくつかを呈し得る他の条件（例えばシーメンス法）、環境、及び／又は反応にも適用され得る。
【００３７】
シリコン源ガスの熱分解の１実施形態を図１に示す。１実施形態で、冶金グレードシリコンがＴＣＳを発生させるのに十分な比率のＴＣＳ、ＳＴＣ及びＨ２と共に水素化反応器１１０にフィードされる。ＴＣＳはこのあと粉末除去工程１３０、脱ガス器工程１４０、及び蒸留工程１５０で精製される。精製されたＴＣＳは分解反応器１２０にフィードされ、ここでＴＣＳは分解して流動床反応器のビーズ（シリコン粒体）にシリコンを付着させる。生成したＳＴＣ及びＨ２は水素化反応器１１０にリサイクルされる。
【００３８】
本発明の１つの実施形態では、ある種の特異的な運転の条件下で、ある種の金属アロイ（例えば、限定するものではないが、ニッケル−クロム−モリブデンアロイ及びニッケル−クロム−コバルトアロイ）は、ある種のクロロシランガスの存在下で保護金属ケイ化物コーティングを形成する傾向がある。一部の実施形態では、この金属ケイ化物コーティングは、一旦形成されると、流動床反応器の通常運転の間中その完全状態を維持するだろう。
【００３９】
本発明のいくつかの実施形態はメリットを提供し得るものであって、これには、例えば、シリコン生成反応を比較的に高温で運転して効率的な反応速度を達成するという能力が包含され得る。本発明のいくつかの他の実施形態はメリットを提供し得るものであって、これには、例えば、シリコン付着反応を比較的に高温で運転して効率的な付着速度を達成するという能力のみならず反応をきわめて腐食性の条件下で（例えば、シリコン源ガスの一構成成分である、塩素の存在下で）行わせるという能力も包含され得る。
【００４０】
本発明のいくつかの実施形態は、さまざまな化学反応を２００℃以上の適する温度で運転することを可能にさせ得る。本発明のいくつかの実施形態は、さまざまな化学反応を３００℃以上の適する温度で運転することを可能にさせ得る。本発明のいくつかの実施形態は、さまざまな化学反応を４００℃以上の適する温度で運転することを可能にさせ得る。本発明のいくつかの実施形態は、さまざまな化学反応を５００℃以上の適する温度で運転することを可能にさせ得る。本発明のいくつかの実施形態は、さまざまな化学反応を６００℃以上の適する温度で運転することを可能にさせ得る。本発明のいくつかの実施形態は、さまざまな化学反応を７００℃以上の適する温度で運転することを可能にさせ得る。本発明のいくつかの実施形態は、さまざまな化学反応を８００℃以上の適する温度で運転することを可能にさせ得る。本発明のいくつかの実施形態は、さまざまな化学反応を９００℃以上の適する温度で運転することを可能にさせ得る。本発明のいくつかの実施形態は、さまざまな化学反応を１０００℃以上の適する温度で運転することを可能にさせ得る。本発明のいくつかの実施形態は、さまざまな化学反応を１１００℃以上の適する温度で運転することを可能にさせ得る。本発明のいくつかの実施形態は、さまざまな化学反応を１２００℃以上の適する温度で運転することを可能にさせ得る。本発明のいくつかの実施形態は、さまざまな化学反応を２００℃から１２００〜２０００℃までの温度で運転することを可能にさせ得る。
【００４１】
本発明のいくつかの実施形態は、本発明の表面を形成させるのにさまざまなタイプの材料を用い得る。例えば、いくつかの実施形態は、もっぱら金属をベースとした材料を包含し得る。金属とは元素の周期律表にそのように特定されている化学元素である。金属は周期律表の大半を占めているが、非金属元素は元素の周期律表の右側サイドのみに見出され得る。ホウ素（Ｂ）からポロニウム（Ｐｏ）に引かれる対角線が金属と非金属を分ける。この線上にある多くの元素はメタロイドであり、場合により半導体と呼ばれる。これは、典型的には、これらの元素が導体と絶縁体の双方に共通の電気特性を呈するという事実から来ている。この分割線の左にある元素は金属と典型的に呼ばれ、この分割線の右にある元素は非金属と呼ばれる。大半の金属は大半の非金属よりも高い密度（物質の密度は単位体積あたりのその質量と定義される）を有している。金属をベースとする材料としては、限定するものではないが、元素からできている材料、化合物、及び／又はアロイが挙げられる。アロイとは、固溶体にあって少なくとも１つの主成分が金属である２つ又はそれ以上の元素の混合物である。
【００４２】
例えば、いくつかの実施形態は、金属ベースの材料で含浸した、セラミック又はガラスセラミック材料、及び／又は、セラミック又はガラスセラミック材料と金属ベースの材料を組み合わせた層状体が包含され得る。セラミックスは、典型的には、無機化合物（通常、化学元素の酸化物）から構成されている。セラミックスは、窒化物、ホウ化物及び炭化物（例えば炭化ケイ素や炭化タングステン）のような、非酸化物無機材料を包含し得る。セラミック材料は典型的には化学的に不活性であって、多くの場合、酸性又は苛性環境で起こる化学腐食に耐えることができる。セラミックスは、一般的には、少なくとも１６００℃までの範囲の高温に耐えることができる。ガラス−セラミック材料は、典型的には、非結晶質ガラス及びセラミックスの双方と、多くの特性を共有している。ガラス−セラミック材料はガラスとして通常生成され、そのあと適する熱処理によって部分的に結晶化される。例えば、白物陶磁器のミクロ構造は多くの場合非晶質相と結晶質相の双方を含有しており、結果としては、結晶質粒が、粒界の非結晶質粒間相内に包埋されている。
【００４３】
白物陶磁器としてのそのようなガラスセラミックスは、例えば、液体に対してはきわめて低い透過性を有しているので、反応器に使われている。一部の実施形態では、リチウムとアルミノケイ酸塩の混合物は、熱機械特性を有するさまざまなガラス−セラミック材料をもたらし得る。ガラス−セラミック系の材料から作られたいくつかの実施形態は、熱衝撃に対して不浸透性である特性を呈し得る。ガラス−セラミックを組み込んだ一部の実施形態では結晶質セラミック相の負の熱膨張係数（ＴＥＣ）は、ガラス相（例えばいくつかの例では約７０％の結晶質セラミック相）の正のＴＥＣとバランスされ得、本発明のいくつかの実施形態で用いられ得る、そのようなガラス−セラミック材料は、改善された機械特性を呈し、８００〜１５００℃までの繰り返しの及び急速な温度変化に耐えられ得る。
【００４４】
本発明の一部の実施形態では、発明表面は、同じタイプの材料又は異なるタイプの材料から作られたものであり得る、少なくとも２つの層からサンドイッチの形態に形成されたものであり得る。例えば、一部の実施形態では、発明表面は、金属材料のみの層から形成されたものであり得；あるいはセラミック／ガラス−セラミック材料と金属材料の任意の望ましい層配列での組み合わせであり得、これはなお最終発明表面の望ましい特性を達成するものと考えられ；あるいは金属含浸セラミック材料、又は金属含浸セラミック材料と金属ベースの材料の組み合わせであり得る。
【００４５】
本発明の１つの実施形態では、いくつかのニッケル−クロム−コバルトアロイ（例えば、アロイ６１７やＨＲ−１６０）は、必要とされる設計温度における圧力−反応器−コード−合格であって、同時に、最初に適切に前処理してケイ化物コーティングを形成させた場合、それ自体で、それ自体の構成−の−材料の要求事項を満たすことができ、その結果、ハロゲン及び／又はハロゲン誘導体さらには他のきわめて腐食性の物質の存在下で利用可能な実質的に耐腐食性の反応器を形成し得る。
【００４６】
本発明の１つの実施形態では、そのような十分に不活性なコートされた金属アロイの使用は、圧力反応器のＡＳＭＥコード要求事項を満たす金属で構成されている流動床反応器でのハロゲン化シリコン源ガスからのポリシリコンの製造を可能にするだろう。加えて、本発明の１つの実施形態では、本発明のこの不活性コーティングプロセス及び材料の使用は、塩素化されていないシラン以外の材料を主原料として利用した不活性コーティングの製造を可能にするだろう。本発明の１つの実施形態では、塩素化されていないシランは値段が高くまた使用するのが危険（例えば、自然発火性）であるので、本発明のアロイ及びプロセスの使用は、ＡＳＭＥ（The American Society of Mechanical Engineers）コード要求事項を満たしていて一般化学品製造方法に適している、また、より安全なまたよりコスト効率がよい材料及び方法を用いて製造される不活性に−コートされた−金属反応器をもたらすだろう。
【００４７】
１つの実施形態で、本発明は、反応器の保護（例えば十分に不活性な）コーティングを提供するものであって、ここでは（１）金属アロイからできているベース層を有している反応器にシリコン源ガスが導入されて、（２）適する温度に保持され、そして（３）そのシリコン源ガスの分解によりその金属アロイ反応器のベース層の露出している表面に保護コーティングが付着／生成される。１つの実施形態では、そのシリコン源ガスがＴＣＳである場合、その保護ケイ化物コーティングの生成をもたらす分解は、一般的には、以下の化学式（Ｍはポリ−Ｓｉビーズを表す）：
４ＨＳｉＣｌ３＋（Ｍ）→Ｓｉ（Ｍ）＋３ＳｉＣｌ４＋２Ｈ２
に従って起こる。
【００４８】
１つの実施形態では、この分解性シリコン源ガスはＳｉＣｌ２中間体を生成する。
【００４９】
もう１つの実施形態では、金属アロイ反応器のベース層をシリコンでコートしてその金属アロイ反応器の表面にケイ化物コーティングを形成させることは、その反応器に腐食性及び／又は求核性の物質（例えば、ハロゲン化合物）がそのあと導入されたときの金属塩化物の生成及び関連の腐食に対して実質的に不浸透性の反応器をもたらす。
【００５０】
１つの実施形態では、本発明は反応器のベース層のｉｎ−ｓｉｔｕ保護（例えば十分に不活性な）コーティングの形成を提供するものであり、ここではシリコン源ガスと反応する元素がそのベース層からその形成されたｉｎ−ｓｉｔｕ保護層に十分なまで移動し、そのベース層の厚みを減少させる。
【００５１】
１つの実施形態では、ケイ化物を生成することができる任意のアロイが利用される。もう１つの実施形態では、適切なアロイが金属被覆あり又はなしで利用され得る。
【００５２】
もう１つの実施形態では、アロイは、カルシウム；クロム；コバルト；銅；鉄；ニッケル；チタン；マンガン；モリブデン；及び／又は白金からなる群から選択される。
【００５３】
１つの実施形態では、シリコン源ガス（例えばＴＣＳ）は、十分に低い圧力でケイ化物形成性ベース層に供給される。１つの実施形態では、シリコン源ガス（例えばＴＣＳ）は、大気圧でケイ化物形成性ベース層に供給される。１つの実施形態では、シリコン源ガス（例えばＴＣＳ）は、ケイ化物形成性ベース層に、１〜１０ｐｓｉａの範囲の圧力で供給される。１つの実施形態では、シリコン源ガス（例えばＴＣＳ）は、ケイ化物形成性ベース層に、１〜５ｐｓｉａの範囲の圧力で供給される。１つの実施形態では、シリコン源ガス（例えばＴＣＳ）は、ケイ化物形成性ベース層に、１〜２０ｐｓｉａの範囲の圧力で供給される。１つの実施形態では、シリコン源ガス（例えばＴＣＳ）は、ケイ化物形成性ベース層に、１０〜２５ｐｓｉａの範囲の圧力で供給される。
【００５４】
もう１つの実施形態では、利用されるアロイは、以下の各組成：
ａ）ＨＡＹＮＥＳ  ＨＲ−１６０アロイはASME Reactor Code case No. 2162 for Section VIII Division 1の構成により８１６℃までカバーされており、少なくとも、Ｎｉ３７％（実際に使用された処方に応じて、バランスさせる）、Ｃｏ２９％、Ｃｒ２８％、Ｍｏ１％（最大）、Ｗ１％（最大）、Ｆｅ２％（最大）、Ｓｉ２．７５％、及びＣ０．０５％から成っている；
ｂ）ＨＡＹＮＥＳ２３０アロイは構成についてのASME Reactor Code case No. 2063-2により９００℃までカバーされており、少なくとも、Ｎｉ５７％（実際に使用された処方に応じて、バランスさせる）、Ｃｏ５％（最大）、Ｃｒ２２％、Ｍｏ２％、Ｗ１４％（最大）、Ｆｅ３％（最大）、Ｓｉ０．４％、Ｍｎ０．５％、及びＣ０．１％から成っている；
ｃ）ＨＡＹＮＥＳ６１７アロイは、少なくとも、Ｎｉ５４％（実際に使用された処方に応じて、バランスさせる）、Ｃｏ１２．５％（最大）、Ｃｒ２２％、Ｍｏ９％、Ａｌ１．２％、Ｆｅ１％、Ｔｉ０．３％、及びＣ０．０７％から成っている；
のうちのいずれかを有している。
【００５５】
もう１つの実施形態では、アロイは、十分な強度が維持されたままの少なくとも８００℃用途にＡＳＭＥ認可されたものである。
【００５６】
一部の実施形態では、本発明は、約３％以下の鉄を有しているアロイを用いる。一部の実施形態では、本発明は、約２％以下の鉄を有しているアロイを用いる。一部の実施形態では、本発明は、約１％以下の鉄を有しているアロイを用いる。
【００５７】
もう１つの実施形態では、利用される金属アロイは、クロロシラン反応の触媒として作用し得る。
【００５８】
もう１つの実施形態では、アロイとシリコン源ガスの反応によって生成されるケイ化物の化学組成は、それ自体、温度−依存性であり得る。
【００５９】
もう１つの実施形態では、アロイとシリコン源ガスの反応によって生成されるケイ化物の化学組成は、それ自体、以下にあるように、温度−依存性であり得る。
【００６０】
「ケイ化ニッケル」を含有する保護コーティングを有している発明表面のいくつかの実施形態の形成は、以下：
ａ）約２５０℃で−形成なし；
ｂ）約３５０℃で−Ｎｉ３Ｓｉ、及び／又はＮｉ５Ｓｉ２；
ｃ）約４５０〜６５０℃で−Ｎｉ２Ｓｉ（＋他）；及び
ｄ）約９００℃で−ＮｉＳｉ；
のとおり温度依存性であり得る。
【００６１】
１つの実施形態では、ＴＣＳは、単独で又はＳＴＣとの組み合わせで利用される。
【００６２】
１つの実施形態では、シリコンＴＣＳは、単独で又は組成物Ｈ２ＳｉＣｌ２（ジクロロシラン）のシリコンガスとの組み合わせで利用される。
【００６３】
もう１つの実施形態では、ＴＣＳは、単独で又は金属アロイの表面に接触するとケイ化物の層を形成することができるシリコンガスとの組み合わせで利用される。
【００６４】
一部の実施形態では、保護ケイ化物層を形成させるためにＴＣＳが反応器に導入される（又は反応器が保持されている）適する温度としては、限定するものではないが、約６００℃〜１２００℃が挙げられる。
【００６５】
１つの実施形態では、ＴＣＳは、約７００℃の温度に保持された反応器に、反応器壁を構成している金属アロイと反応することによってその反応器壁にケイ化物コーティングを形成するのに十分な時間導入される。もう１つの実施形態では、ＴＣＳは、約８５０℃の温度に保持された反応器に、反応器壁を構成している金属アロイと反応することによってその反応器壁にケイ化物コーティングを形成するのに十分な時間導入される。
【００６６】
もう１つの実施形態では、約６００℃の温度に保持された反応器へのシリコンテトラクロリドの導入は、アロイ腐食もシリコン付着効果ももたらさないだろう。
【００６７】
もう１つの実施形態では、約８５０℃の温度に保持された反応器へのシリコンテトラクロリドの導入は、かなりのアロイ腐食及び／又はシリコン付着効果をもたらすだろう。
【００６８】
もう１つの実施形態では、反応器へのＴＣＳの導入は、反応器の温度に応じて、反応器アロイ壁へのケイ化物層の形成；反応器アロイ壁の腐食；反応器アロイ及び／又はケイ化物層へのケイ化物層の付着；及び／又は効果がないこと；をもたらすだろう。
【００６９】
もう１つの実施形態では、ＴＣＳとＳＴＣのガス混合物は、ＴＣＳのみの組成の物理及び温度−依存性特性をとることになるだろう。
【００７０】
もう１つの実施形態では、ＴＣＳ、又は、ＴＣＳ及びＳＴＣは、約６００〜８５０℃の温度に保持された反応器に導入される。
【００７１】
もう１つの実施形態では、ＴＣＳ、又は、ＴＣＳ及びＳＴＣは、約６５０〜８００℃の温度に保持された反応器に導入される。
【００７２】
もう１つの実施形態では、ＴＣＳ、又は、ＴＣＳ及びＳＴＣは、約５５０〜９８２℃の温度に保持された反応器に導入される。
【００７３】
もう１つの実施形態では、ＴＣＳ、又は、ＴＣＳ及びＳＴＣは、約７５０〜１０００℃の温度に保持された反応器に導入される。
【００７４】
本発明のいくつかの実施形態によれば、ケイ化物−含有保護層の厚み及び／又は組成は、反応器表面がシリコン源ガスに曝される時間の長さに依存する。
【００７５】
１つの実施形態では、ＴＣＳは、反応器壁を構成している金属アロイと反応することによってその反応器壁にケイ化物コーティングを形成するのに十分な時間反応器に導入される。
【００７６】
もう１つの実施形態では、ＴＣＳは、反応器にシリコンテトラクロリドが導入される前に、反応器壁を構成している金属アロイと反応することによってその反応器壁にケイ化物コーティングを形成するのに十分な時間反応器に導入される。
【００７７】
もう１つの実施形態では、ＴＣＳは、反応器にシリコンテトラクロリドが導入されるのと同時に、反応器壁を構成している金属アロイと反応することによってその反応器壁にケイ化物コーティングを形成するのに十分な時間反応器に導入される。
【００７８】
もう１つの実施形態では、ＴＣＳは、反応器壁を構成している金属アロイと反応することによってその反応器壁にケイ化物コーティングを形成するのに十分な時間反応器に導入される。このあとＴＣＳとＳＴＣは同時に反応器に導入される。
【００７９】
もう１つの実施形態では、反応器のアロイ壁へのシリコン／ケイ化物コーティング堆積は、表面漸減により及び／又は定期的熱及び／又は化学処理によりコントロールされ得る。
【００８０】
もう１つの実施形態では、シリコン源ガスの導入の前に、反応器の壁のベース層は、ベース層の表面をシリコン源ガスでの曝露に備えるために富酸素ガス（例えば空気）に十分な温度で十分な時間曝される。一部の実施形態では、そのようなベース層の酸素プライミングは、反応器の運転の間中のベース層に対するその形成された保護ケイ化物層の親和性の増大をもたらし得る。一部の実施形態では、そのような酸素プライミングは、約９００℃で約２４時間行われる。
【００８１】
１つの実施形態では、ケイ化物層が形成されるがここではそのケイ化物層はその下にあるアロイ及び／又は金属の腐食を実質的に阻止している。
【００８２】
もう１つの実施形態では、ケイ化物層が形成されるがここではそのケイ化物層はその下にあるアロイ及び／又は金属から反応器の内部へのコンタミネーションの浸出を実質的に阻止している。
【００８３】
もう１つの実施形態では、図２は、ベース層２１０の表面内及び／又は上に含有されているケイ化物−反応性元素（例えばＮｉ）とシリコン源ガスを反応させて保護コーティング２２０を形成させると本発明に従って発明表面２００が形成されることを示している（限定はしていない）。図２は、一部の実施形態では、保護コーティング２２０は、１つのケイ化物層及びそれぞれのケイ化物層（２２１〜２２４）より多くの層から成っているものであり得ることを示している。一部の実施形態では、それぞれのケイ化物層（２２１〜２２４）は、いくつかのケイ化物化合物（同じ又は異なるケイ化物−形成性元素）から成っているものであり得る。
【００８４】
さらには、一部の実施形態では、ベース層２１０は、シリコン源ガスと反応して保護コーティング２２０を生成するであろう少なくとも１つの元素を含有しているベース層２１０の少なくとも一部を有している金属ベースの材料又はセラミック／ガラス−セラミック系の材料の単一層から成っているものであり得る。
【００８５】
さらに、一部の実施形態では、ベース層２１０は、異なる各タイプの材料の各層のサンドイッチであるが、シリコン源ガスと反応して保護コーティング２２０を生成するであろう少なくとも１つの元素を含有する、シリコン源ガスに曝されるであろう、各層の少なくとも１つの少なくとも一部を有している各層のサンドイッチであり得る。
【００８６】
一部の実施形態では、ベース層中のＮｉ（すなわちケイ化物形成性元素）の量及び配位が、保護コーティング２２０内のケイ化物層の特性を画定している。
【００８７】
一部の実施形態では、保護コーティング２２０が（ｉｎ−ｓｉｔｕ）形成されるとともに、ベース層２１０の厚みは、ケイ化物形成性元素のそのベース層から保護コーティング２２０への移動により低下する。１つの例では、約半インチの原厚みを有していてケイ化物形成性元素を適する濃度で含有しているベース層２１０は、シリコン源ガスに曝されると、そのベース層２１０がシリコン源ガスに２４〜４８時間曝された後には約２００〜４００ｎｍの保護層を生成する。
【００８８】
いくつかの他の実施形態では、保護コーティング２２０は、約５０ミクロンから少なくとも４００ミクロン（１０−６ｍ）までさまざまに変わる厚みを有している。もう１つの実施形態では、発明表面の全体厚みは増大し、ベース層２１０の原厚みは本発明プロセスで低下する。
【００８９】
一部の実施形態では、保護コーティング２２０の厚みは、ケイ化物形成性元素の適する濃度、及び、ベース層２１０がシリコン源ガスに曝されるのに適した時間に依存する。
【００９０】
一部の実施形態では、ベース層２１０の原厚みがケイ化物の生成により、その反応器がもはやその意図された目的に適していないとみなされる厚みまで低下した後、その反応器は退役させられる。１実施形態では、半インチベース層が約１６分の１インチより多く低下すると反応器は退役させられる。
【００９１】
もう１つの実施形態では、ケイ化物層の相対厚み、安定性、及び／又は原子組成は、走査型電子顕微鏡（ＳＥＭ）、及び／又は、ＥＤＡＸ（エネルギー分散型Ｘ線分析）等の、他の適切な分析方法を利用して評価可能である。
【００９２】
もう１つの実施形態では、図３及び図４に示すように、本発明の表面の保護コーティングは、少なくとも１つのブロッキング層３３０、４３０（限定するものではないが、Ａｌ２Ｏ３；ＳｉＯ２；ＳｉＮ３；及び／又はＳｉＣが挙げられる）も包含し得る。いくつかの他の実施形態では、本発明の表面の保護コーティングは、また、少なくとも１つのブロッキング層３３０、４３０及びシリコン層３４０、４４０を包含し得る。この少なくとも１つのブロッキング層３３０、４３０は、ケイ化物層４２０及び／又はベース層３１０、４１０が富酸素ガス（例えば空気）に十分な温度で十分な時間曝されると形成される。
【００９３】
一部の実施形態では、ブロッキング層は、任意の適する機械的、化学的、又は電気的手段（例えば、ＣＶＤ（例えばアルミメッキ）、めっき、他）により付着又はコートされる。
【００９４】
一部の実施形態では、本発明の発明表面は、ケイ化物層４２０とシリコン層４４０との間に配置される異なる組成及び／又は化学／機械特性の代替ブロッキング層を包含している。
【００９５】
一部の実施形態では、生成したブロッキング層４３０はケイ化物層４２０を養生／密封するものであり、その結果、ベース層４１０に対する保護コーティングの全体親和性が増大される。一部の実施形態では、ブロッキング層４３０の存在は、保護コーティングのフレーキング（剥離）及びフレーキングによる反応器中で起こっている化学反応のコンタミネーションを阻止し得る。一部の実施形態では、ブロッキング層４３０は、反応器の冷却期間の間中の保護コーティングがフレーキングするの（フレーキング）を阻止している。一部の実施形態では、ケイ化物層３２０は、反応器が設計されている主反応が完了した後反応器が冷却される前にのみ富酸素ガス（例えば空気）に曝される。
【００９６】
一部の実施形態では、本発明に従って作られた反応器が保全又は他の目的のために冷却されると、再度作動させる前に、保護ケイ化物コーティングを有している反応器の内部表面は、ブロッキング層を作り出すために富酸素ガス（例えば空気）に適する温度で十分な時間曝される。一部の実施形態では、ブロッキング層を有しているということは、ケイ化物コーティングに対する「フレーキング」作用なしにより高い温度で反応器が機能することを可能にする、つまり、保護コーティングの耐腐食品質が保持される。一部の実施形態では、本発明の表面は、それが曝される温度（例えば、室温〜約１２００℃、１００℃〜約９００℃、他）の連続したかなりの変動に、その望ましい耐腐食及び他の特性を有意に喪失することなく耐えられるように設計される。
【００９７】
一部の実施形態では、図３及び図４に示すように、シリコン層３４０、４４０は、反応器（図１）の実際の運転の間中にシリコンがそのシリコン生成反応（例えば還元反応又は熱分解反応）によって発生されると生成／付着されるものであって、保護ケイ化物層の生成の間中に副生成物として生成され、及び／又は、なんらかの他の適する手段によって反応器中で作出される／反応器に送達されるものである。一部の実施形態では、シリコン層３４０、４４０は、例えば、図１に示されている反応のような分解反応の間中に発生するシリコンで形成される。
【００９８】
図４の言及では、反応器の内部表面の部分５５０を示している。本発明の一部の実施形態では、図５で示すように、以下の各条件：
１）ベース層中のケイ化物形成性元素の組成及び配位；
２）シリコン源ガスにベース層が曝される温度；
３）曝される時間長さ；
４）供給されるシリコン源ガスの速度；及び
５）ブロッキング層の存在；
のうちの少なくとも１つの操作は、同じ及び／又は異なる特性（タイプＡ〜Ｅ）を有している保護コーティングの部分（５２０〜５２４）を有するであろう発明表面５５０を生成し得る。
【００９９】
例えば、一部の実施形態では、上記で言及した各条件のうちの少なくとも１つの操作は、反応器の反応区域により多くの保護コーティングがあること、及び、より厳しくない環境（例えば、より低い温度、より少ない腐食試薬、他）に曝される他の区域にはより少ない保護コーティングがあることをもたらし得る。
【０１００】
一部の実施形態では、ＴＣＳ等の、シリコン源ガスは、Ｓｉを効率的に付着させてその保護層を形成させるのに十分な速度で供給される。一部の実施形態では、シリコン源ガスは、０．１〜１５０ｌｂ／ｈｒの速度で供給される。一部の実施形態では、シリコン源ガスは、１０〜１００ｌｂ／ｈｒの速度で供給される。一部の実施形態では、シリコン源ガスは、０．１〜２０ｌｂ／ｈｒの速度で供給される。一部の実施形態では、シリコン源ガスは、１〜５０ｌｂ／ｈｒの速度で供給される。一部の実施形態では、シリコン源ガスは、５〜７５ｌｂ／ｈｒの速度で供給される。
【実施例】
【０１０１】
以下の考察は、本発明のいくつかの例としての実施形態に関するものである。
【０１０２】
（実施例１：ハロゲン化シリコン源ガスに曝されたアロイの相対腐食を評価するためのプロトコル）
腐食に耐えることについてのアロイ／不活性層組み合わせの相対的な有効性を測定するのに利用した腐食試験の１つの例を以下に開示する。
【０１０３】
図６に図示されているような装置を利用する。１つの実施形態では、炉６５０は、３インチＩＤのＴｈｅｒｍｃｒａｆｔシングルゾーンモデルＸＳＴ−３−０−３６−１Ｃ（２３０ボルト６７８０ワット）である。管６５６は、端部栓６５１、６５７が付いた約５Ｌの体積を有する３６インチ×３インチである。サンプルは石英ボート６５５に配置する。空のバブラー６６０の風袋重量を計算する又はその風袋重量をバブラー６６０上のタグに記入する。バブラー６６０を１５０〜２００ｍｌのシリコンテトラクロリドで満たす。バブラー６６０を、６０ｍｌシリンジ及び１／８インチテフロン(登録商標)チューブを用いて６０ｍｌのクロロシランを数回加えることにより満たす。
【０１０４】
バブラー６６０が満たされたら、クロロシランの重量をチェックする。少なくとも５０グラムのクロロシラン（ＴＣＳ又はＳＴＣ）があるべきである。
【０１０５】
バブラー６６０を秤量して、加えられた又はランの開始時にバブラー中にあったシリコンテトラクロリドの量を測定する。頂部端部６６８がアルゴンシリンダー６６６に行きエグジット端部６６９が３方バルブ６５９を通る管に行くようにバブラー６６０を元通りに接続する。
【０１０６】
トラップ６５２、６５３を９００ｍｌの２５％水酸化ナトリウム（４５０ｇｍの５０％ＮａＯＨを４５０ｇｍの水と混合）で満たす。管６５４の出口をスクラバー６５２、６５３中の液面より下にする。スクラバー６５２のエグゾースト６７０がフードエグゾーストまで出て行っていることを確認する。
【０１０７】
３〜５金属切り取り試験片の初期質量とその密度を記録する。管型炉６５０の中心部にあるボート６５５にそれらを置く。管６５６の両端部６５１、６５７をバイトンＯリング及びクランプで密封する。
【０１０８】
アルゴンの流れを２００ｍｌ／分で開始し、炉６５０を１５０℃まで加熱する。この条件下で１時間運転して管から酸素及び水を除去する。
【０１０９】
装置が密封されているかまたスクラバー６５２、６５３からバブルが出て来ているかをチェックして確認する。スクラバー６５３、６５２への出口ライン６７２が塞がっていないことを定期的にチェックする。塞がっている場合は、塞ぎを切除し、スクラバー６５２、６５３が動作していることを確認する。
【０１１０】
アルゴンの流れを８ｍｌ／分に低下させ、１時間かけて徐々に８５０℃までオーブン６５０を加熱する。ガスレギュレーター６６３の出口における圧力が８ｐｓｉｇを超えて行かないことを確認する。管への出口を塞ぐと、これが、管が上昇するであろう圧力（８ｐｓｉｇ）である。
【０１１１】
三方バルブ６５９を使ってバブラー６６０の栓を開けてクロロシランを送達する。出口バルブを最初に開け、そのあと入口バルブを開ける。バブルによって示されるように流れがスクラバー６５２、６５３から出て来ていることを確認する。クロロシランが流れ始めた時間を記入する。
【０１１２】
ランの間中、スクラバー６５２、６５３への出口ラインが塞がっていないこと及び１分あたり８ｍｌの正しい流れがスクラバー６５２、６５３を通ってエグゾーストまで行っていることを定期的にチェックする。
【０１１３】
ランが終わったら、炉６５０のスイッチを切る。また、バブラー６６０の三方バルブ６６２を開いてアルゴンを送達する。入口側を最初に開き、そのあと出口端部を開く。アルゴン流れを１分あたり２００ｍｌに３０分間上げて管６５６をパージしてクロロシランを除去する。スクラバー６５２、６５３が塞がっていないことを確認する。
【０１１４】
ガスの流れを１分あたり８ｍｌに低下させ、炉６５０を一晩冷却させる。次の朝、炉が冷却したら、スクラバー６５２、６５３が塞がっていないことを確認する。必要なら塞ぎを切除する。アルゴン流れを閉める。
【０１１５】
管６５６の出口端部を開き、サンプルを有するボート６５５を抜き出す。
【０１１６】
サンプルを水の入ったカップの中に入れ、撹拌して不溶物質（塩化鉄又は塩化ニッケル）を除去する。５分間撹拌する。そのあと、もう１つのカップに、サンプルからもはや色や物質が出て来なくなるまで移す（緑は塩化ニッケルの色であり、青は塩化コバルト（ＩＩ）の色である）。
【０１１７】
サンプルを乾燥させて直近ミリグラムまでサンプルを秤量する。重量変化及びパーセント重量変化を測定する。
【０１１８】
管の両端部にあるあらゆる残留物をきれいに掃除する。管の端部上に集まる赤又は黄物質は酸化シリコン（ＩＩ）であり、これは空気に曝されると素早く二酸化シリコン（ＩＶ）に酸化される。ランがスタートする前に管６５６が正しくパージされて酸素を含まない場合は、ほんの少しの酸化シリコン残留物しかないはずである。
【０１１９】
装置は、これで、先の工程１へ行くことによってもう１つのランをスタートさせる準備ができていることになる。
【０１２０】
もう１つの実施形態では、バブラー６６０中のＳＴＣの蒸気圧は０．２７気圧（ａｔｍ）である。もう１つの実施形態では、バブラー６６０中のＳＴＣの蒸気圧は０．６６気圧（ａｔｍ）である。もう１つの実施形態では、この試験装置は、さらに、遮断バルブ６６４、６７３、及び質量流れコントローラー６６５を具備し得る。もう１つの実施形態では、この試験装置のいくつかの構成要素は、テフロン(登録商標)チューブ６５４、６７１、及び６７２によって接続されている。
【０１２１】
（実施例２：ある種のアロイ及びハロゲン化シリコン源ガスの相対腐食評価における利用）
図７及び８は耐腐食データを例証するものでありここではいくつかのアロイを８５０℃でクロロシランに曝した。
【０１２２】
図７及び８に図示されているいくつかの腐食試験ランから、ある種のアロイを、そのようなアロイと反応してケイ化物コーティングを生成することができるある種のシリコン源ガスでの処理との併用で用いることは、ＴＣＳ／ポリシリコン付着反応器中で遭遇されるであろう条件（８５０℃の温度及びクロロシランの存在）に耐え得るであろう反応器の製作を容易なものにすることが明らかである。
【０１２３】
（実施例３：酸素が存在／不存在の実験条件下での、ある種のアロイ及びハロゲン化シリコン源ガスの相対腐食評価における利用）
図９及び１０は、実施例１に説明されているもののような耐腐食プロトコルでのさまざまなアロイの使用を例証するものであって、アロイ材料のさまざまな配位変形体；そのようなアロイとケイ化物を生成することができるシリコン源ガス；及び酸素の存在有り及び無しの内部反応器条件；を利用している。図９に例証されているように、シリコンテトラクロリドに曝されたケイ化物形成無しの含酸素環境中のアロイは、腐食を例証した。シリコンテトラクロリドに曝された無酸素環境中のアロイは、腐食を例証した（が、より少ない程度に）。シリコンテトラクロリドの導入の前にＴＣＳシリコン源ガスと反応してアロイの表面にケイ化物を生成したアロイは、腐食の低下及びそのケイ化物層へのシリコンの付着を例証した。
【０１２４】
図１０Ａ及び１０Ｂへの言及では、図１０Ａは、ＴＣＳで前処理してなくて保護ケイ化物コーティングを形成させていないＣ２７６アロイからできているプレートを８５０℃でＳＴＣに１４時間曝した後のそのプレートの腐食を示している。それにひきかえ、図１０Ｂは、Ｃ２７６アロイからできているプレートをＴＣＳで前処理して保護ケイ化物コーティングを形成させてあるのでそのプレートを８５０℃でＳＴＣに１４時間曝した後もそのプレートには腐食はない（又は著しくより少ない程度である）ことを示している。
【０１２５】
（実施例４：酸素が存在／不存在の実験条件下での、ある種のアロイ及びハロゲン化シリコン源ガスの相対腐食評価における利用）
図１１Ａ〜Ｆ（洗浄前）及び図１２Ａ〜Ｆ（洗浄後）は、実施例１に説明されているもののような耐腐食プロトコルでのさまざまなアロイの使用を例証するものであって、アロイ材料の各種配位変形体；そのようなアロイとケイ化物を生成することができるシリコン源ガス；及び酸素の存在有り及び無しの内部反応器条件；を利用している。
【０１２６】
図１１Ａ及び１２Ａは、アロイＨ１６０からできているベース層を有する実施形態に対応している。
【０１２７】
図１１Ｂ及び１２Ｂは、アロイ１８８からできているベース層を有する実施形態に対応している。
【０１２８】
図１１Ｃ及び１２Ｃは、アロイ２３０からできているベース層を有する実施形態に対応している。
【０１２９】
図１１Ｄ及び１２Ｄは、アロイＣ２７６からできているベース層を有する実施形態に対応している。
【０１３０】
図１１Ｅ及び１２Ｅは、アロイＣ２２からできているベース層を有する実施形態に対応している。
【０１３１】
図１１Ｆ及び１２Ｆは、アロイＸからできているベース層を有する実施形態に対応している。
【０１３２】
図１１Ａ〜Ｆ及び図１２Ａ〜Ｆに例証されているように、シリコンテトラクロリドに曝されたある種のアロイは腐食を例証した。シリコンテトラクロリドの導入の前に８５０℃で１４時間ＴＣＳシリコン源ガスと反応してアロイの表面にケイ化物を生成するアロイは、ケイ化物層へのシリコンの付着及び腐食の低下を例証した。
【０１３３】
図１３は、各種の金属アロイ、ＳＴＣ、及びＴＣＳガス（シリコン源ガスとしての）を利用している実施形態についての耐腐食プロトコルランの結果を図示している。
【０１３４】
以下は、本発明のいくつかの実施形態でベース層として用いられるある種のアロイの、反応器内でさまざまに変わる温度にあるＴＣＳ及び／又はＳＴＣの存在下及び不存在下における挙動をまとめたものである。
【０１３５】
ａ）アロイＣ２７６、６２５、１８８、及びＨＲ１６０は、シリコンテトラクロリドの存在下でケイ化物−コーティング（テクスチャコーティング）を形成することができた：
ＨＳｉＣｌ３＋Ｍ→Ｓｉ（コーティング）＋ＳｉＣｌ４＋Ｈ２＋Ｍ（Ｓｉコート）
つまり、６００℃での実施形態の腐食を防止するだろう（「Ｍ」はベース層の金属を表す）。
【０１３６】
ｂ）アロイ２３０、Ｃ２２、Ｘ、及び５５６は、シリコンテトラクロリドの存在でケイ化物−コーティングを形成することができなかった：
ＨＳｉＣｌ３＋Ｍ→Ｈ２＋ＭＣｌ＋Ｓｉ（コーティングはフレーキングする）
そして６００℃での実施形態の腐食を防止しないだろう。
【０１３７】
ｃ）アロイＣ２７６、２３０、６１７、６２５、及びＨＲ１６０は、シリコンテトラクロリドの存在で少なくともいくぶんかのケイ化物−コーティング（斑のある鏡面コーティング）を形成することができた：
ＨＳｉＣｌ３＋ＳｉＣｌ４＋Ｍ→Ｓｉ＋ＳｉＣｌ４＋Ｈ２＋Ｍ（Ｓｉコート）
つまり、８５０℃での実施形態の腐食を防止するだろう。
【０１３８】
ｄ）アロイ８００Ｈ、Ｃ２２、１８８、及びＨＲ１２０は、シリコンテトラクロリドの存在でケイ化物−コーティングを形成することができなかったし、８５０℃での実施形態の腐食も防止しないだろう。
【０１３９】
（実施例５：ＳＴＣ、ＴＣＳの混合物及び反応器の温度に依存する腐食対コーティング）
図１３は、本発明の１つの実施形態であって、反応器内でさまざまに変わる温度にあるＴＣＳ及び／又はＳＴＣの存在下及び不存在下におけるある種のアロイの挙動を図示している。図１３に例証されているように、（ａ）反応器壁に使われているアロイが特定の組成のものである６００℃の反応器中でのＴＣＳの使用は、実質的に腐食を防止するアロイ反応器壁ケイ化物コーティングをもたらし得る。（ｂ）反応器壁に使われているアロイが異なる組成のものである６００℃の反応器中でのＴＣＳの使用は、より低い程度に腐食を防止する／耐久性のあるケイ化物不活性層を作り出すアロイ反応器壁のケイ化物コーティングをもたらし得る。（ｃ）反応器壁に使われているアロイが先のａ）と同じ組成のものである８５０℃の反応器中でのＴＣＳの使用は、より低い程度に腐食を防止する／耐久性のあるケイ化物不活性層を作り出すアロイ反応器壁のケイ化物コーティングをもたらし得る。（ｄ）反応器壁に使われているアロイが先の（ａ）及び（ｃ）のものとは異なる組成のものである８５０℃の反応器中でのＴＣＳの使用は、より低い程度に腐食を防止する／耐久性のあるケイ化物不活性層を作り出すアロイ反応器壁のケイ化物コーティングをもたらし得る。
【０１４０】
図１４への言及では、本発明のいくつかの実施形態のデータを表示している。図１４は、反応器の操作の間中に及び／又は反応器が冷却された後に反応器から剥離した材料片を示すものである。図１４の「フレーキング」材料片の凹面側（ベース層から離れた（反対の）（すなわち反応環境に直接曝された）、内側）の組成物の研究のＥｄａｘ結果は、Ｓｉのみの存在（１００重量％）を示した。
【０１４１】
それにひきかえ、図１４の「フレーキング」材料片の凸面側（反応器のケイ化物層に取り付いた、外側）の組成物の研究のＥｄａｘ結果は、以下の組成：Ｓｉ（８６．６重量％）、Ｃｒ（０．９重量％）、Ｍｎ（０．５重量％）、及びＮｉ（１２．０重量％）を示した。結果として、図１４の材料は、シリコン内側層が作り出されたこと、及び、ベース金属をコートしていたケイ化物層からそれが成長したことを例証した。一部の実施形態では、酸化物処理及びブロッキング層が、図１４にあるような材料の反応器に対する親和性を十分に向上させた。
【０１４２】
１つの実施形態では、本発明に従って作られた、反応器は、第１の部分であって、この第１の部分の少なくとも一部がｉ）少なくとも１つのベース層であって、この少なくとも１つのベース層が少なくとも１種のケイ化物形成性金属元素を含有する第１の組成を有している、前記少なくとも１つのベース層；及びｉｉ）少なくとも１つのケイ化物コーティング層であって、この少なくとも１つのケイ化物コーティング層が１）６００℃以上の第１の温度及び十分に低い圧力で、十分な量の前記少なくとも１種のケイ化物形成性金属元素を有している前記少なくとも１つのベース層を十分な量のシリコン元素を有している十分な量の少なくとも１種のシリコン源ガスに曝す工程であって、この少なくとも１種のシリコン源ガスが１０００℃以下の第２の温度で分解して十分な量のシリコン元素を生成することができる、前記曝す工程；２）前記十分な量の少なくとも１種のケイ化物形成性金属元素とこの十分な量のシリコン元素を反応させる工程；及び３）少なくとも１つのケイ化物コーティング層を形成させる工程；によって形成されたものである、前記少なくとも１つのケイ化物コーティング層；を包含する第１の部分；を包含している。
【０１４３】
１つの実施形態では、また、図１５に示すように、マルチ部分反応器１５００は、少なくとも２つの部分から構成されている。反応器１５００の第１の部分１５０１（反応区域）は、先に考察した本発明の実施形態のいずれかに従ったケイ化物形成性材料で構成されている。反応器１５００の反応区域部分１５０１はこのあと先に考察した本発明の実施形態のいずれかに従った保護コーティングでコートされる。もう１つの実施形態では、第２の部分１５０２（反応器１５００の底部）は、反応器１５００への底部フランジ式アクセスを容易にするためにステンレススチールで構成されている。１つの実施形態では、反応器１５００の反応区域１５０１の少なくとも一部の壁要素の構成にはアロイ材料１（例えば、限定するものではないが、ＨＲ−１６０のような本出願の他のところに説明されているニッケル−クロム−コバルトアロイ）が利用される。ステンレススチール材料２は、反応器１５００の底部１５０２の構成で利用され得る。
【０１４４】
１つの実施形態では、反応区域１５０１の壁構造物は、境界面１５０４のところで、第１のフランジリップ１５１０を有している壁要素１５０５に溶接されていて、反応器１５００の底部１５０２と同じ又は同類の材料で構成されている。１つの実施形態では、反応器１５００の底部１５０２は、壁要素１５０５の第１のフランジリップ１５１０に取り付けられている第２のフランジリップ１５１１を有しており、底部１５０２が取り外されたときの反応器１５００の内部への便利のよいアクセスを可能にしている。１つの実施形態では、第２のフランジリップ１５１１は、反応器運転の間中内部圧力に耐える、及び、反応器格納容器の完全状態を保つ任意の適する方式で第１のフランジリップ１５１０に取り付けられる。
【０１４５】
特には、反応器１５００の底部１５０２へのフランジ式アクセスを可能にしているこのステンレススチール材料２（又は他の材料）の使用は、反応器１５００の内部へのさまざまな目的のためのアクセスを容易なものにし得る。１つの実施形態では、例えば、シリコン源ガスの導入及び／又は除去のためのアクセス１５０６が提供される。もう１つの実施形態では、水ジャケット１５０３、１５０８からの冷却用流体の導入及び／又は除去のためのアクセスが提供される。もう１つの実施形態では、例えば、ポリシリコンコートビーズの導入及び／又は除去のためのアクセス１５０７が提供される。
【０１４６】
もう１つの実施形態では、不活性材料１５０９の使用が教示されるがここでは反応器壁のステンレススチール部分１５０２と導入されるシリコン源ガスとの間に少なくとも部分的な物理的障壁が形成されるように不活性材料１５０９が反応器１５００の底部に配置される。１つの実施形態では、不活性材料１５０９は、そのＴＣＳ熱分解反応に参加しない、あるいはその反応の副生成物のいずれとも相互作用しない材料である。もう１つの実施形態では、不活性材料１５０９は、反応器１５００の反応区域から熱を実質的な量で伝導しない（熱伝導係数が１００ＢＴＵ／（ｌｂ＊°Ｆ）（６．３Ｗ／（ｍ＊Ｋ））未満である）材料である。もう１つの実施形態では、不活性材料１５０９は、反応器１５００の反応区域中に存在し得る化学薬品（例えば、Ｃｌ、ＨＣｌ、ＴＣＳ、ＳＴＣ、他）と実質的な量で反応しない材料である。もう１つの実施形態では、不活性材料１５０９は、反応区域の環境に曝されると材料２がややもすると経験するであろう腐食から材料２を実質的に保護する（少なくとも９０％の軽減効果をもたらす）、環境障壁として役立つ材料である。
【０１４７】
１つの実施形態では、利用される不活性材料１５０９は、セラミック材料である。もう１つの実施形態では、利用される不活性材料１５０９は、鋳造アルミナ材料である。もう１つの実施形態では、利用される不活性材料１５０９は、シリコン源ガス及び／又は他の求核性もしくは腐食性材料が反応器１５００に導入されるときの、ステンレススチール（又は他の材料）が反応器へのフランジ式アクセスを可能にしている発生回数及び作業深刻度を低減することができる任意の材料である。１つの実施形態では、不活性材料１５０９は、酸化ジルコニウム；窒化シリコン；炭化シリコン；酸化シリコン；及び／又は酸化アルミニウム；を含めた、任意の材料又はそのような材料の組み合わせから選択される。
【０１４８】
もう１つの実施形態では、不活性材料１５０９は、形状が球形である。もう１つの実施形態では、不活性材料１５０９は、形状が管形である。
【０１４９】
もう１つの実施形態では、図１６に示すように、不活性材料１６０９は、反応器１６００のステンレススチール部分１６０２内に入れられた鋳造インサートである。もう１つの実施形態では、不活性材料１６０９は、セラミック材料又はもう１つの同じような材料からできている鋳造インサートである。
【０１５０】
もう１つの実施形態では、図１７に示すように、不活性材料１７０９は、反応器１７００のステンレススチール部分１７０２内に入れられた鋳造インサートであり、シラン及び他の腐食性材料の侵入を防止するために場合によりステンレススチール１７０２と鋳造１７０９部分との間に存在している空間１７１３に水素ガスを有する。もう１つの実施形態では、不活性材料１７０９は、反応器１７００壁要素であるステンレススチール底部１７０２の物理的コーティングとして用いられる。もう１つの実施形態では、不活性材料１７０９は、反応器１７００の反応区域１７０１の少なくとも一部を取り囲むライナー１７１２に遷移するインサート１７０９である。もう１つの実施形態では、ライナー１７１２、鋳造インサート１７０９と、反応器１７００の壁（少なくとも反応区域１７０一部、底部部分１７０２部分）との間の空間１７１３に場合により適するガスが循環される。もう１つの実施形態では、ライナー１７１２、鋳造インサート１７０９と、反応器１７００の壁（少なくとも反応区域１７０一部、底部部分１７０２部分）との間の空間１７１３に場合により水素ガスが循環される。
【０１５１】
もう１つの実施形態では、インサート材料はグリッド材料として利用され、これは、それ自体、場合により反応器の内側空間内に入れられる。もう１つの実施形態では、反応器壁は、適切な温度管理をもたらすためにさらにジャケット付きにされる。
【０１５２】
もう１つの実施形態では、フランジ式アクセスポイントは、反応器内に入っている不活性材料が、反応器の底部の構成で使われたステンレススチール（又はフランジ式アクセスポイントの使用を可能にする他の材料）と接触状態にあるところより上のポイントでの材料（例えば、シリコン源ガス及び／又は冷却用流体）の進入及び退出を可能にしている。
【０１５３】
本発明の多くの実施形態を説明してきたが、それらの実施形態は、説明のためだけのものであって、限定するためのものでないこと、及び、多くの改変及び／又は代替実施形態が当業者には明らかなものであり得ることは理解されるところである。例えば、どの工程も任意の所望順序で行われ得る（ならびに任意の所望工程が加えられ得る及び／又は任意の所望工程が削除され得る）。したがって、添付の特許請求の範囲は、本発明の思想及び範囲内に入るそのような改変及び実施形態のすべてをカバーすることが意図されているものであることは理解されるだろう。
【図１】
2012523963.tif 000003
【図２】
2012523963.tif 000004
【図３】
2012523963.tif 000005
【図４】
2012523963.tif 000006
【図５】
2012523963.tif 000007
【図６】
2012523963.tif 000008
【図７】
2012523963.tif 000009
【図８】
2012523963.tif 000010
【図９】
2012523963.tif 000011
【図１０Ａ】
2012523963.tif 000012
【図１０Ｂ】
2012523963.tif 000013
【図１１Ａ】
2012523963.tif 000014
【図１１Ｂ】
2012523963.tif 000015
【図１１Ｃ】
2012523963.tif 000016
【図１１Ｄ】
2012523963.tif 000017
【図１１Ｅ】
2012523963.tif 000018
【図１１Ｆ】
2012523963.tif 000019
【図１２Ａ】
2012523963.tif 000020
【図１２Ｂ】
2012523963.tif 000021
【図１２Ｃ】
2012523963.tif 000022
【図１２Ｄ】
2012523963.tif 000023
【図１２Ｅ】
2012523963.tif 000024
【図１２Ｆ】
2012523963.tif 000025
【図１３】
2012523963.tif 000026
【図１４】
2012523963.tif 000027
【図１５】
2012523963.tif 000028
【図１６】
2012523963.tif 000029
【図１７】
2012523963.tif 000030
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
以下：
第１の部分であって、この第１の部分の少なくとも一部が、以下：
ｉ）少なくとも１つの第１の層であって、この少なくとも１つの第１の層が本質的に：
少なくとも約３７重量％のニッケル、及び
残りの少なくとも１種の他の金属元素、
から構成される、前記少なくとも１つの第１の層；
ｉｉ）少なくとも１つの第１の層に直接接触する少なくとも１つの第２の層であって、この少なくとも１つの第２の層は、ブロッキング層を含んでいる、前記少なくとも１つの第２の層；及び
ｉｉｉ）少なくとも１つの第２の層と接触する少なくとも１つの第３の層であって、この少なくとも１つの第３の層が、反応器内で、少なくとも１種のハロゲン化シリコン源ガス由来のシリコン元素の蒸着によって生成されるシリコン層を含んでいる、前記少なくとも１つの第３の層；
を含んでいる第１の組成を有している、前記第１の部分；
を含んでいる、ポリシリコンを製造するための反応器。
【請求項２】
少なくとも１つの第３の層が、少なくとも１つの第２の層に直接接触している、請求項１に記載のポリシリコンを製造するための反応器。
【請求項３】
少なくとも１つの第１の層が、さらに約３重量％以下の鉄から構成される、請求項１に記載のポリシリコンを製造するための反応器。
【請求項４】
ブロッキング層が、セラミック系材料を含む、請求項１に記載のポリシリコンを製造するための反応器。
【請求項５】
セラミック系材料が、酸化物、窒化物、炭化物及びホウ化物からなる群から選択される、請求項４に記載のポリシリコンを製造するための反応器。
【請求項６】
少なくとも１つの第２の層が、ブロッキング層を、十分な量の少なくとも１種の富酸素ガスに曝すことにより製造される、請求項１に記載のポリシリコンを製造するための反応器。
【請求項７】
さらに、以下：
第２の部分であって、この第２の部分が第２の組成で構成され、第１の組成及び第２の組成が異なるものである、前記第２の部分；及び
不活性材料であって、この不活性材料が反応器の第２の部分を占めている、前記不活性材料；
を含んでいる、請求項１に記載のポリシリコンを製造するための反応器。
【請求項８】
第２の部分が、以下：
ｉ）第１の端部及び第２の端部を有している頂部であって、この頂部の第２の端部が第１のリップを有し、第１の端部が反応器の第１の部分の一部に取り付けられている、前記頂部；
ｉｉ）第１の端部及び第２の端部を有している底部であって、この底部の第２の端部が反応器の底を形成しており、第２の部分の第１の端部が第２のリップを有している、前記底部；
を含んでおり；そして
第１のリップ及び第２のリップが、互いに確実に結合するように十分に設計されている；
請求項７に記載のポリシリコンを製造するための反応器。
【請求項９】
反応器が、さらにライナーを含んでおり、このライナーが不活性材料から第２の部分の頂部に延びている、請求項７に記載のポリシリコンを製造するための反応器。
【請求項１０】
ライナーと反応器の壁との間に、非シリコン源ガスの導入を可能にするための空間がある、請求項９に記載のポリシリコンを製造するための反応器。
【請求項１１】
以下：
第１の部分であって、この第１の部分の少なくとも一部が、以下：
ｉ）少なくとも１つの第１の層であって、この少なくとも１つの第１の層が本質的に：
少なくとも約３７重量％のニッケル、及び
残りの少なくとも１種の他の金属元素、
から構成される、前記少なくとも１つの第１の層；
ｉｉ）少なくとも１つの第１の層に直接接触する少なくとも１つの第２の層であって、この少なくとも１つの第２の層は、ケイ化物コーティング層を含んでいる、前記少なくとも１つの第２の層；及び
ｉｉｉ）少なくとも１つの第２の層と接触する少なくとも１つの第３の層であって、この少なくとも１つの第３の層が、反応器内で、ハロゲン化シリコン源ガス由来のシリコン元素の蒸着によって生成されるシリコン層を含んでいる、前記少なくとも１つの第３の層；
を含んでいる第１の組成を有している、前記第１の部分；
を含んでいる、ポリシリコンを製造するための反応器。
【請求項１２】
少なくとも１つの第３の層が、少なくとも１つの第２の層に直接接触する、請求項１１に記載のポリシリコンを製造するための反応器。
【請求項１３】
ケイ化物コーティング層が、以下：
１）６００℃以上の第１の温度及び十分に低い圧力で、十分な量の少なくとも１種のケイ化物形成性金属元素を有している少なくとも１つのベース層を、十分な量のシリコン元素を有している十分な量の少なくとも１種のハロゲン化シリコン源ガスに曝す工程であって、この少なくとも１種のハロゲン化シリコン源ガスが１０００℃以下の第２の温度で分解して十分な量のシリコン元素を生成することができる、前記工程；
２）十分な量の少なくとも１種のケイ化物形成性金属元素と十分な量のシリコン元素とを反応させる工程；及び
３）少なくとも１つのケイ化物コーティング層を形成させる工程；
によって形成されるものである、請求項１１に記載のポリシリコンを製造するための反応器。
【請求項１４】
少なくとも１つの第２の層が、ケイ化物コーティング層を十分な量の少なくとも１種の富酸素ガスに曝すことによって生成される、請求項１１に記載のポリシリコンを製造するための反応器。
【請求項１５】
さらに、以下：
第２の部分であって、この第２の部分が第２の組成で構成され、第１の組成及び第２の組成が異なるものである、前記第２の部分；及び
不活性材料であって、この不活性材料が反応器の第２の部分を占めている、前記不活性材料；
を含んでいる、請求項１１に記載のポリシリコンを製造するための反応器。
【請求項１６】
第２の部分が、以下：
ｉ）第１の端部及び第２の端部を有している頂部であって、この頂部の第２の端部が第１のリップを有し、第１の端部が反応器の第１の部分の一部に取り付けられている、前記頂部；
ｉｉ）第１の端部及び第２の端部を有している底部であって、この底部の第２の端部が反応器の底を形成しており、第２の部分の第１の端部が第２のリップを有している、前記底部；
を含んでおり；そして
第１のリップ及び第２のリップが、互いに確実に結合するように十分に設計されている；
請求項１５に記載のポリシリコンを製造するための反応器。
【請求項１７】
反応器が、さらにライナーを含んでおり、このライナーが不活性材料から第２の部分の頂部に延びている、請求項１６に記載のポリシリコンを製造するための反応器。
【請求項１８】
ライナーと反応器の壁との間に、非シリコン源ガスの導入を可能にするための空間がある、請求項１７に記載のポリシリコンを製造するための反応器。
【請求項１９】
少なくとも１つの第１の層が、さらに約３重量％以下の鉄から本質的に構成される、請求項１１に記載のポリシリコンを製造するための反応器。
【国際調査報告】
2012523963.tif 000031